(57)【特許請求の範囲】
【請求項１】
酸化マグネシウムと水酸化マグネシウムを主成分とし、酸化マグネシウム粒子間の隙間に水酸化マグネシウムが充填されているマトリックスと、
前記マトリックス中に分散された蛍光体粒子と、を含有する波長変換用の焼結体である蛍光部材。
【請求項２】
熱伝導率が５Ｗ／（ｍ・Ｋ）以上であることを特徴とする請求項１に記載の蛍光部材。
【請求項３】
前記マトリックス中の前記酸化マグネシウムに対する前記水酸化マグネシウムの質量比が０．４以下であることを特徴とする請求項１又は２に記載の蛍光部材。
【請求項４】
前記蛍光体粒子が窒化物蛍光体粒子を含むことを特徴とする請求項１〜３のいずれかに記載の蛍光部材。
【請求項５】
相対密度が８５％以上であることを特徴とする請求項１〜４のいずれかに記載の蛍光部材。
【請求項６】
少なくとも前記マトリックスの原料粉体および前記蛍光体粒子の混合物の予備成形体を得、
前記予備成形体に水を含浸させ、その後、加圧下で焼結することにより得られた焼結体であり、前記水を含浸させた後の前記予備成形体に対して２５０℃を超える高温プロセスを行わずに得られたことを特徴とする請求項１〜５のいずれかに記載の蛍光部材。
【請求項７】
前記マトリックス中の前記酸化マグネシウムのＩＳＯ１３３８３−１：２０１２インターセプト法により求めた平均粒子径が０．１μｍ〜１０μｍであることを特徴とする請求項６に記載の蛍光部材。
【請求項８】
第一光を発光する半導体発光素子と、
前記半導体発光素子の出射光側に設置され、前記第一光が励起光となり第二光を発光する、請求項１〜７のいずれかに記載の蛍光部材と、を備える発光装置。
【請求項９】
少なくともマトリックスの原料粉体および蛍光体粒子の混合物を得、
前記混合物を予備成形して予備成形体を得、
前記予備成形体に水を含浸させ、その後、加圧下で焼結により焼結体を得る工程を含み、且つ前記水を含浸させた後の前記予備成形体に対して２５０℃を超える高温で処理するプロセスを含まず、
前記マトリックスは、酸化マグネシウムと水酸化マグネシウムを主成分とし、且つ酸化マグネシウム粒子間の隙間に水酸化マグネシウムが充填されている、蛍光部材の製造方法。
【請求項１０】
前記原料粉体の酸化マグネシウムの比表面積と密度から求めた平均粒子径が２０ｎｍ以上であることを特徴とする請求項９に記載の蛍光部材の製造方法。
【発明の詳細な説明】
【技術分野】
【０００１】
本発明は、蛍光部材およびその製造方法に関する。また、半導体発光素子および前記蛍光部材を備えてなる発光装置に関する。
【背景技術】
【０００２】
発光ダイオード（ＬＥＤ：Light Emission Diode）、レーザーダイオード（ＬＤ：Laser Diode）等の半導体発光素子を搭載した発光装置は、低消費電力化および高寿命化の点で優れており、照明装置、液晶表示装置用バックライト、レーザー装置の光源などに利用されている。中でも、白色ＬＥＤは蛍光灯の代替照明として広く普及されつつある。【０００３】
白色ＬＥＤは、一次光源である発光ダイオードと蛍光部材とを組み合わせて白色発光させる方式が知られている。この蛍光部材として、樹脂中に蛍光体粒子を分散させてなる成形物が開発されている。蛍光部材のマトリックスとして樹脂を用いることで成形加工性が優れたものとなる。しかし、一次光源である発光ダイオードから発生する熱、および蛍光部材における励起−発光プロセスの際のエネルギー変換ロスにより発生する熱などによって高温になりやすいので、熱伝導率が低く、且つ耐熱性の低い樹脂（マトリックス）が劣化してしまうという問題がある。この問題は、特に、高出力のＬＥＤやレーザーを用いる場合に深刻である。【０００４】
そこで、蛍光体粒子を分散させるマトリックスとして、樹脂に代えて耐熱性に優れるガラスに蛍光体粒子を分散した蛍光体分散ガラスや、透明ＹＡＧセラミックス中に黄色蛍光体のＣｅ：ＹＡＧ蛍光粒子を分散させた蛍光体分散ＹＡＧセラミックスが報告されている。また、サイアロン系化合物からなるマトリックスに蛍光体粒子を分散した蛍光体分散サイアロンセラミックスが提案されている（特許文献１）。更に、無機蛍光体粒子を酸化マグネシウム中に分散させた波長変換部材が提案されている（特許文献２）。また、プレート全体を蛍光体化する試みもなされている。【０００５】
なお、蛍光部材の適用例ではないが、後述する「課題を解決するための手段」において特定する「低温焼結」法によりセラミックスを焼結する方法が報告されている（非特許文献１〜５）。
【先行技術文献】
【特許文献】
【０００６】
【特許文献１】国際公開２０１８／３８２５９号
【特許文献２】特開２０１８−１８０２７１号公報
【非特許文献】
【０００７】
【非特許文献１】Journal of The American Ceramic Society-Shnjer and Koy、M. W. SHAFER et al. Vol. 42, No. 11、November 1959
【非特許文献２】J. Am. Ceram. Soc., Clive A. Randall et al., 99 [11] 3489-3507, 2016
【非特許文献３】J. Am. Ceram. Soc., Clive A. Randall et al., 100: 546-553, 2017
【非特許文献４】J. Am. Ceram. Soc., Clive A. Randall et al., 100: 669-677, 2017
【非特許文献５】Journal of Power Sources, Xueliang Sun et al., 393: 193-203, 2018
【発明の概要】
【発明が解決しようとする課題】
【０００８】
前述のプレート全体を蛍光体化する方法は、高温焼成が必要であり、緻密化できる系が限定されるという問題がある。特許文献２の方法によれば、焼結温度として１０００〜１４００℃の温度が例示されている。また、サイアロンをマトリックスとする蛍光部材は、マトリックスの緻密化のために例えば１０００〜１５００℃程度の高温焼成プロセスが必要である。このような高温処理を行うと、分散した蛍光体粒子が劣化しやすいという課題がある。また、高温時にマトリックスと蛍光体粒子が反応する組み合わせを除外する必要があり、適用できる蛍光体粒子が限定されるという問題もある。一方、ガラスをマトリックスとした蛍光部材は、比較的低温でプレート化することが可能である。しかし、ガラスは本質的に熱伝導率が低いため、前述の高出力ＬＥＤやレーザー励起照明の応用には課題がある。【０００９】
昨今においては、高出力化用途の発光装置のニーズが多く、前述したように、発光ダイオードやレーザーダイオード自身の温度上昇、励起−発光プロセスの際のエネルギー変換ロスにより発生する熱などを効率的に放熱可能な、熱伝導性に優れた蛍光部材の開発が切望されている。
なお、上記においては白色ＬＥＤ等における課題について述べたが、蛍光部材全般に対して同様の課題が生じ得る。【００１０】
本発明は、上記事情に鑑みてなされたものであって、高温焼成プロセス（２５０℃を超える高温プロセス）を必須とせずに、熱伝導性および蛍光性を兼備した蛍光部材およびその製造方法並びに発光装置を提供することを目的とする。
【課題を解決するための手段】
【００１１】
［１］：  酸化マグネシウムと水酸化マグネシウムを主成分とするマトリックスと、
前記マトリックス中に分散された蛍光体粒子と、を含有する波長変換用の焼結体である蛍光部材。
［２］：  熱伝導率が５Ｗ／（ｍ・Ｋ）以上であることを特徴とする［１］に記載の蛍光部材。
［３］：  前記マトリックス中の前記酸化マグネシウムに対する前記水酸化マグネシウムの質量比が０．４以下であることを特徴とする［１］又は［２］に記載の蛍光部材。
［４］：  前記蛍光体粒子が窒化物蛍光体粒子を含むことを特徴とする［１］〜［３］のいずれかに記載の蛍光部材。
［５］：  相対密度が８５％以上であることを特徴とする［１］〜［４］のいずれかに記載の蛍光部材。
［６］：  少なくとも前記マトリックスの原料粉体および前記蛍光体粒子の混合物の予備成形体を得、
前記予備成形体に水を含浸させ、その後、加圧下で焼結することにより得られた焼結体であり、前記水を含浸させた後の前記予備成形体に対して２５０℃を超える高温プロセスを行わずに得られたことを特徴とする［１］〜［５］のいずれかに記載の蛍光部材。
［７］：  前記マトリックス中の前記酸化マグネシウムのＩＳＯ１３３８３−１：２０１２インターセプト法により求めた平均粒子径が０．１μｍ〜１０μｍであることを特徴とする［６］に記載の蛍光部材。
［８］：  第一光を発光する半導体発光素子と、
前記半導体発光素子の出射光側に設置され、前記第一光が励起光となり第二光を発光する、［１］〜［７］のいずれかの蛍光部材とを備える発光装置。
［９］：  少なくともマトリックスの原料粉体および蛍光体粒子を混合して混合物を得、
前記混合物を予備成形して予備成形体を得、
前記予備成形体に水を含浸させ、その後、加圧下で焼結により焼結体を得る工程を含み、且つ前記水を含浸させた後の前記予備成形体に対して２５０℃を超える高温で処理するプロセスを含まず、
前記マトリックスは、酸化マグネシウムと水酸化マグネシウムを主成分とする、蛍光部材の製造方法。
［１０］：  前記原料粉体の酸化マグネシウムの比表面積と密度から求めた平均粒子径が２０ｎｍ以上であることを特徴とする［９］に記載の蛍光部材の製造方法。
【発明の効果】
【００１２】
本発明によれば、高温焼成プロセス（２５０℃を超える高温プロセス）を必須とせずに、熱伝導性および蛍光性を兼備した蛍光部材およびその製造方法並びに発光装置を提供できるという優れた効果を奏する。
【図面の簡単な説明】
【００１３】
【図１】本実施形態に係る発光装置の一例を示す模式的断面図。
【図２】変形例に係る発光装置の一例を示す模式的断面図。
【図３Ａ】実験例Ａの予備成形体のＳＥＭ像。
【図３Ｂ】実験例Ａの焼結体のＳＥＭ像。
【図３Ｃ】比較例１の焼結体のＳＥＭ像。
【図４】実施例１ｂの蛍光部材のＳＥＭ像。
【図５】実験例Ａの焼結体のＸ線プロファイル。
【図６】実施例１ａおよび比較例２の蛍光部材の蛍光スペクトル。
【図７】実施例２ｂの蛍光部材の蛍光スペクトル。
【図８】実施例３ｂの蛍光部材の蛍光スペクトル。
【図９】実施例１ｂの走査透過電子顕微鏡（ＳＴＥＭ）像。
【図１０】実施例１ｂの酸素マッピング図。
【発明を実施するための形態】
【００１４】
以下、本発明を適用した実施形態の一例について説明する。なお、本発明の趣旨に合致する限り、他の実施形態も本発明の範疇に含まれる。また、本明細書において特定する数値は、実施形態または実施例に開示した方法により求められる値である。説明を明確にするため、以下の記載および図面は、適宜、簡略化されている。また、本明細書において特に言及していない本発明の実施に必要な事柄は、当該分野における従来技術に基づく当業者の設計事項として把握され得る。
【００１５】
［蛍光部材］
本実施形態に係る蛍光部材は、酸化マグネシウムと水酸化マグネシウムを主成分とするマトリックスと、前記マトリックス中に分散された蛍光体粒子とを含有する、波長変換用の焼結体からなる。蛍光部材の形状は、例えば、円盤状、平板状、凸レンズ状、凹レンズ状、球状、半球状、立方体状、直方体状、角柱や円柱などの柱状、角筒や円筒などの筒状が挙げられる。白色ＬＥＤに適用する場合、本実施形態の蛍光部材は、励起光源となる例えば青色ＬＥＤの出射光側に配置して用いることができる。
【００１６】
蛍光部材において、半導体発光素子等から発光される第一光の少なくとも一部を励起光として蛍光体粒子が吸収し、第二光を発光する。なお、本明細書における蛍光体粒子には所謂蛍光を発光する粒子の他、燐光を発光する粒子も含む。なお、第一光とは、特定の波長の光または特定の帯域の光をいい、第一光は一種類でも複数種あってもよい。複数種ある場合の一例として、青色光の第一光を発光する半導体発光素子と、紫外光の第一光を発光する半導体発光素子を有する場合が挙げられる。第二光は、第一光の少なくとも一部が蛍光体粒子の励起光となり、蛍光体粒子から発光される光をいう。第二光も一種類でも複数種あってもよい。複数種ある場合の一例として、同一の蛍光部材に複数種の発光帯域の異なる蛍光体粒子が分散されている場合がある。また、異なる蛍光部材に、それぞれ発光帯域の異なる蛍光体粒子が分散されている態様も例示できる。
【００１７】
白色光を得るために蛍光部材を用いる場合、例えば励起光である青色光によって赤色光を発光する蛍光体粒子と、励起光である青色光によって緑色光を発光する蛍光体粒子とを蛍光部材に含有させる。さらに、蛍光部材は、励起光である青色光のうち励起に寄与しなかった光を透過する透過性を有するものとする。これにより、蛍光部材を透過した青色光と、蛍光部材から発光した赤色光および緑色光とが混ざり合い、白色光が得られる。
また、別の例では、紫外光または紫色光を励起光とし、蛍光部材に青色光を発光する蛍光体粒子と、紫外光または紫色光の励起光によって赤色光を発光する蛍光体粒子と、紫外光または紫色光の励起光によって緑色光を発光する蛍光体粒子とを含有させる。これにより、蛍光部材から発光した青色光、赤色光および緑色光が混ざり合う。その結果、本実施形態の蛍光部材により白色光を得ることができる。この場合、励起光の一部が蛍光部材を透過する設計とする態様の他、励起光の全部が蛍光部材に吸収される設計としてもよい。
【００１８】
本実施形態の蛍光部材は、蛍光の発光が偏りなく均一であるとともに、励起光の全透過率を偏りなく均一とする観点から、全体にわたって蛍光体粒子が均一に存在する態様が好ましい。このようにすることにより蛍光部材を透過した励起光と、蛍光部材から発光した蛍光とが混ざり合って、蛍光部材の出射光の色味を調整することが容易となる。前記態様に代えて、蛍光体粒子の分布に濃度勾配を設けたり、領域により異なる蛍光体粒子を含む蛍光部材を用いたりしてもよい。このような蛍光部材は、製造工程時のプロセス変更により容易に得られる。種類の異なる蛍光部材を接合することも可能である。
【００１９】
蛍光部材の厚みの好適な例は用途により変動し得るが、例えば、１００μｍ以上である。蛍光部材の入射面側および出射面側の少なくとも一方に光学フィルムを設けることができる。例えば、光学フィルムとして反射防止フィルムを設けることができる。
【００２０】
本実施形態の蛍光部材によれば、後述するように高温焼成プロセス（２５０℃を超える高温プロセス）を必須とせずに、蛍光部材を得ることができる。このため、蛍光体粒子の劣化や変質の問題を根本的に解決し、適用できる蛍光体粒子の種類を顕著に増やすことができる。また、蛍光体粒子の劣化を防止できる。その結果、蛍光性に優れた波長変換用の蛍光部材を提供できる。
【００２１】
（マトリックス）
本明細書においてマトリックスとは、蛍光部材中の蛍光体粒子および１質量％未満の微量成分を除く成分をいい、任意に添加される添加剤も含み得る。また、主成分とは、マトリックス中に９０質量％以上含まれる成分をいう。本実施形態では、酸化マグネシウムと水酸化マグネシウムをマトリックスの主成分とする。酸化マグネシウムと水酸化マグネシウムの比率は問わない。主成分以外の成分として、例えば、塩化ナトリウム（ＮａＣｌ）、酸化亜鉛（ＺｎＯ）、チタン酸バリウム（ＢａＴｉＯ３）、炭酸カルシウム（ＣａＣＯ３）が例示できる。また、分散剤を添加してもよい。
【００２２】
本実施形態に係る蛍光部材のマトリックス中の酸化マグネシウムに対する水酸化マグネシウムの質量比（［水酸化マグネシウム］／［酸化マグネシウム］）は用途により適宜設計可能であるが、熱伝導性を効果的に高める観点からは０．４以下とすることが好ましく、０．３以下とすることがより好ましく、０．２５以下とすることが更に好ましい。酸化マグネシウムに対する水酸化マグネシウムの質量比の下限は緻密化できればよく特に限定されないが、緻密化プロセスを低温で容易に行う観点からは０．１以上とすることが好ましい。
【００２３】
マトリックス中の酸化マグネシウムの平均粒子径は特に限定されないが、熱伝導性の観点からは、０．１μｍ〜１０μｍであることが好ましい。マトリックス中の酸化マグネシウムの平均粒子径は、ＩＳＯ１３３８３−１：２０１２に準拠したリニア・インターセプト法等を用いて、次のように測定することにより求められる。即ち、観察面を鏡面研磨し、プラズマエッチングして結晶粒子を明瞭にした後、走査型電子顕微鏡で結晶粒子の組織写真を得る。得られた組織写真上に直線を引き、直線と粒子界面の交点距離を測定することで粒子径とする。この粒子径の測定を繰り返し、得られた値を平均して、酸化マグネシウムの平均粒子径とする。
【００２４】
ところで、蛍光部材のマトリックスとして樹脂を用いた場合の熱伝導率は０．１Ｗ／（ｍ・Ｋ）程度であり、ガラスを用いた場合の熱伝導率は１Ｗ／（ｍ・Ｋ）程度である。これに対し、酸化マグネシウムおよび水酸化マグネシウムを主成分とするマトリックスを用いた本実施形態の蛍光部材によれば、熱伝導率を大幅に改善できる。蛍光部材の製造プロセスを最適化することにより、熱伝導率を５Ｗ／（ｍ・Ｋ）以上とすることも容易である。
【００２５】
本実施形態の蛍光部材の熱伝導率は、熱伝導性をより優れたものとする観点から、熱伝導率が５Ｗ／（ｍ・Ｋ）以上であることが好ましく、より好ましくは６Ｗ／（ｍ・Ｋ）以上であり、更に好ましくは８Ｗ／（ｍ・Ｋ）以上である。熱伝導率の上限は限定されないが、酸化マグネシウムおよび水酸化マグネシウムを主成分とするマトリックスの場合、理論的には５０Ｗ／（ｍ・Ｋ）以下となることから、プロセスを変更して熱伝導の経路を制御することにより、さらに高い熱伝導率が実現できる。なお、本明細書でいう熱伝導率とは、ＪＩＳＲ１６１１に則って測定される蛍光部材の熱伝導率をいい、具体的には、実施例に記載した方法により測定される値をいう。
【００２６】
（蛍光体粒子）
本実施形態によれば、後述するように加温せずに室温で焼結することも可能であることから、あらゆる蛍光体粒子を用いることが可能である。βサイアロン蛍光体、ＫＳＦ系蛍光体（Ｋ２ＳｉＦ６：Ｍｎ）、ＣＡＳＮ、Ｓ-ＣＡＳＮ、セリウムで付活されたイットリウム・アルミニウム・ガーネット（ＹＡＧ）系蛍光体、セリウムで付活されたルテチウム・アルミニウム・ガーネット（ＬＡＧ系蛍光体、ユウロピウムおよび／またはクロムで付活された窒素含有アルミノ珪酸カルシウム（ＣａＯ-Ａｌ２Ｏ３-ＳｉＯ２）系蛍光体、ユウロピウムで付活されたシリケート（（Ｓｒ，Ｂａ）２ＳｉＯ４）系蛍光体などが挙げられる。レーザー励起等による温度上昇に伴う発光強度の低下を抑制させる観点から、窒化物蛍光体粒子が好ましい。窒化物蛍光体粒子としては、αサイアロン蛍光体、βサイアロン蛍光体、ＣＡＳＮ、Ｓ-ＣＡＳＮ等が例示できる。
【００２７】
蛍光体粒子は、窒素を蛍光体組成に含む窒化物蛍光体粒子が好適である。具体例として、ストロンチウムおよびケイ素を結晶相に含む窒化物蛍光体（例えば、ＳＣＡＳＮ、Ｓｒ２Ｓｉ５Ｎ８）、カルシウムおよびケイ素を結晶相に含む窒化物蛍光体（例えばＳＣＡＳＮ、ＣＡＳＮ、ＣＡＳＯＮ）、ストロンチウム、ケイ素およびアルミニウムを結晶相に含む窒化物蛍光体（例えばＳＣＡＳＮ、Ｓｒ２Ｓｉ５Ｎ８）、バリウム、ケイ素を結晶相に含む窒化物蛍光体（例えばＢＳＯＮ）、カルシウム、ケイ素およびアルミニウムを結晶相に含む窒化物蛍光体（例えば、ＳＣＡＳＮ、ＣＡＳＮ、ＣＡＳＯＮ）、が挙げられる。
窒化物蛍光体の別の側面からの分類としては、ランタンニトリドシリケート（例えばＬＳＮ）、アルカリ土類金属ニトリドシリケート（例えばＳｒ２Ｓｉ５Ｎ８）、アルカリ土類金属ニトリドシリケート（ＣＡＳＮ、ＳＣＡＳＮ、αサイアロン、（Ｃａ，Ｓｒ）ＡｌＳｉ４Ｎ７）などが挙げられる。
さらに、具体的には、例えば、
次の一般式で表すことができるβサイアロン；
Ｓｉ６−ｚＡｌｚＯｚＮ８−ｚ：Ｅｕ（式中０＜ｚ＜４．２）、αサイアロン、
次の一般式で表されるＬＳＮ；ＬｎｘＳｉ６ＮｙＭｚ    ［１］
（式［１］中、Ｌｎは付活元素として用いる元素を除いた希土類元素から選ばれる１種以上の元素を表し、Ｍは付活元素から選ばれる１種以上の元素を表し、ｘ、ｙ、ｚは、各々独立に下記式を満たす値である。
２．７≦ｘ≦３．３、１０≦ｙ≦１２、０＜ｚ≦１．０）
次の一般式で表されるＣＡＳＮ；ＣａＡｌＳｉＮ３：Ｅｕ、
次の一般式で表すことができるＳＣＡＳＮ；（Ｃａ，Ｓｒ，Ｂａ，Ｍｇ）ＡｌＳｉＮ３：Ｅｕおよび／又は（Ｃａ，Ｓｒ，Ｂａ）ＡｌＳｉ（Ｎ，Ｏ）３：Ｅｕ、
次の一般式で表すことができるＣＡＳＯＮ；（ＣａＡｌＳｉＮ３）１−ｘ（Ｓｉ２Ｎ２Ｏ）ｘ：Ｅｕ（式中０＜ｘ＜０．５）、
次の一般式で表すことができるＣａＡｌＳｉ４Ｎ７；Ｅｕｙ（Ｓｒ，Ｃａ，Ｂａ）１−ｙ：Ａｌ１＋ｘＳｉ４−ｘＯｘＮ７−ｘ（式中、０≦ｘ＜４、０≦ｙ＜０．２）、
次の一般式で表すことができるＳｒ２Ｓｉ５Ｎ８；（Ｓｒ，Ｃａ，Ｂａ）２ＡｌｘＳｉ５−ｘＯｘＮ８−ｘ：Ｅｕ（式中０≦ｘ≦２）、
次の一般式で表すことができるＢＳＯＮ；ＭｘＢａｙ（Ｓｒ，Ｃａ，Ｍｇ，Ｚｎ）ｚＬ６Ｏ１２Ｎ２（式中、ＭはＣｒ、Ｍｎ、Ｆｅ、ランタノイド（Ｌａ、Ｐｍ、Ｇｄ、Ｌｕは除く）から選ばれる付活元素を表し、ＬはＳｉを含有する周期律表第４族又は第１４族に属する金属元素を表し、ｘ、ｙ、ｚは、各々独立に下記式を満たす値である。
０．０３≦ｘ≦０．９、０．９≦ｙ≦２．９５、ｘ＋ｙ＋ｚ＝３）等の蛍光体が挙げられる。
これらの蛍光体の中でも、焼結したときの輝度が低下しないという観点からは、構成元素として酸素を含まない窒化物蛍光体（不可避的に混入する酸素は含む）、即ち、ＬＳＮ、ＣａＡｌＳｉＮ３、ＳＣＡＳＮ、Ｓｒ２Ｓｉ５Ｎ８、βサイアロン、ＢＳＯＮ等の窒化物蛍光体を用いることが好ましい。
【００２８】
添加する蛍光体粒子の種類は、特に限定されず、目的に応じて複数種類を添加してもよい。
【００２９】
蛍光部材中の蛍光体粒子の含有量は、蛍光部材の形状（厚み等）、求められる透明性（励起光の全透過率）、蛍光性（蛍光強度、発光波長）に応じて適宜調整できる。
【００３０】
マトリックス中の蛍光体粒子の平均粒子径は特に限定されないが、励起光の透過性、良好な蛍光特性および分散性をバランスよく得る観点からは５００ｎｍ〜３０μｍであることが好ましく、１μｍ〜１０μｍであることがより好ましい。マトリックス中の蛍光体粒子の平均粒子径は、ＩＳＯ１３３８３−１：２０１２に準拠したリニア・インターセプト法を用いて求められる。具体的な測定方法は、酸化マグネシウムと同様である。
【００３１】
［蛍光部材の製造方法］
次に、本実施形態に係る蛍光部材の製造方法の一例を説明するが、本発明の蛍光部材の製造方法は以下に限定されない。
【００３２】
本実施形態の蛍光部材の製造方法は、少なくとも蛍光体粒子およびマトリックスの原料粉体を混合して混合物を得、この混合物を予備成形し、前記予備成形体に水を含浸させ、その後、加圧下で焼結プロセスを経て焼結体を得る工程を有する。本実施形態の製造方法によれば、２５０℃を超える高温プロセスを必須とせずに、優れた熱伝導性および蛍光性を兼ね備えた蛍光部材を製造することができる。
【００３３】
ここで本明細書において焼結とは、粉体の表面積が減っていく現象をいい、予備成形体を得て、水を含浸させた後の焼結プロセスにおいて、加圧下において、２５０℃以下の温度で蛍光部材を固着させる方法をいう（以下、「低温焼結」ともいう）。所謂コールドシンタリングと同義である。低温焼結を行うことにより、後述するように、予備成形体に含浸された水（液相）が粒子−粒子界面に導入され、粒子は適量の水で均一に膨潤される。そして、加圧条件下で、液相を介した物質拡散を促し、酸化マグネシウムの一部と水の反応による水酸化マグネシウムの生成を伴う緻密化したバルクセラミックスが得られる。ここで焼結温度の下限値は特に限定されないが好ましくは室温である。なお、本明細書で予備成形とは、粒状などの無定形状態から、例えば加圧による一定の形の固体形状への成形をいい、水を含浸する前の成形体をいうものとする。なお、予備成形体の形成プロセスは２５０℃を超える温度で行うことも可能である。また、予備成形体を得る工程においては、粒子同士は互いに点接触し、表面積は大きくは変化しないことから、本明細書で「焼結」とは、水を含浸させた後のプロセスをいうものとし、予備成形体の形成プロセスは含まない。以下、詳細に説明する。
【００３４】
まず、原料粉体および蛍光体粒子を秤量して混合する。原料粉体の酸化マグネシウムの比表面積Ｓと密度ρから６／（Ｓ・ρ）として計算した平均粒子径は、２０〜１０００ｎｍであることが好ましく、３０〜８００ｎｍであることがより好ましく、４０〜７００ｎｍであることが更に好ましい。なお、比表面積は、ＩＳＯ９２７７に則って測定した。原料粉体の酸化マグネシウムの平均粒子径が２０〜１０００ｎｍの範囲にあることにより、良好な熱伝導性および機械的特性の両立を図ることができる。マトリックスの原料粉体は、緻密性をより効果的に促進させるために、平均粒子径が異なる複数の酸化マグネシウムを用いてもよい。例えば、第一粒子同士に形成された隙間を充填する、相対的にサイズの小さい第二粒子を用いることにより緻密性を高められる場合がある。
【００３５】
原料として用いる蛍光体粒子の平均粒子径は本発明の目的を逸脱しない範囲で特に限定されないが、透光性、分散性および蛍光性をバランスよく兼ね備える観点からは、５００ｎｍ〜３０μｍであることが好ましく、１μｍ〜１０μｍであることがより好ましい。なお、本実施形態の蛍光体粒子の原料粉体の平均粒子径は、比表面積と密度より計算して求められる。
【００３６】
マトリックスを形成する原料粉体と蛍光体粒子の配合比は特に限定されず、目的とする蛍光部材の透明性と蛍光性に応じて適宜調整される。マトリックスを形成する原料粉体を１００ｖｏｌ％としたときの蛍光体粒子の含有量は、例えば０．１〜３０ｖｏｌ％であり、緻密性の観点からは０．５〜２０ｖｏｌ％であることが好ましく、１〜１５ｖｏｌ％であることがより好ましい。励起光の蛍光部材の全透過率は、光路方向において例えば１０％以上とすることが好ましい。
【００３７】
マトリックスの原料粉体および蛍光体粒子は、それぞれ独立に、混合前に粉砕処理または／および解砕処理を行ってもよい。マトリックスの原料粉体および蛍光体粒子の少なくとも一種を所定のモル比となるように秤量する。蛍光部材のマトリックスの形成の妨げとならない範囲において、添加剤を加えてもよい。添加剤としては例えば塩化マグネシウム、塩酸、酢酸、アンモニアなどが挙げられる。原料粉体として酸化マグネシウムを少なくとも用い、酸化マグネシウムおよび蛍光体粒子を含む予備成形体に水を含浸させた後に低温焼結することにより、酸化マグネシウムと水との反応により水酸化マグネシウムが得られる。
【００３８】
混合物を得る方法は特に限定されず、例えば乾式または／および湿式工程を経て得られる。乾式の場合、例えば、原料を乳鉢に入れ混合する方法がある。このとき分散剤を添加してもよい。混合物の粉体のサイズを均質化する観点から、目開きの大きさが異なる２つ以上のふるいを段階的に用い、所定の粒径を有する混合物としてもよい。
【００３９】
予備成形体は、混合物を得た後、若しくは混合物を得る工程と同時に形成できる。湿式により混合する場合には、ボールミル等により溶剤（エタノール等）を用いて混合してスラリーを調製し、その後、溶剤を留去することにより混合物を得ると同時に予備成形体を得ることもできる。この場合、更に、圧力等により予備成形を行うこともできる。予備成形法は、既存の方法を制限無く利用できる。例えば、混合物を金型に充填し、加圧により予備成形体が得られる。加圧は、等方的であっても異方的（例えば一軸方向）であってもよい。また、加温してもよい。蛍光体粒子の劣化を防止する観点から、加温する場合には２５０℃以下とすることが好ましく、装置の簡便性の観点からは、室温で冷間静水圧加圧等により実施することがより好ましい。高品質の蛍光部材を得る観点からは、予備成形体の段階で内部構造の均質化を達成するように加圧することが好ましい。内部構造の均質化のためには、原料粉体の凝集体解砕や予備成形体のプロセス条件（加圧条件等）が重要となる。
【００４０】
予備成形の一例を挙げると、圧力５０ＭＰａで３０秒間、一軸加圧成形を行ってプレ成形体を得、プレ成形体の面取りを行った後に真空パックに袋詰めを行い、圧力２００ＭＰａで、１分間、１回または複数回、冷間静水圧加圧（Cold Isostatic Pressing、CIP）成形することにより予備成形体を得る方法が例示できる。予備成形の最大圧力は、予備成形体の内部構造の均質化を達成する観点から、５〜１０００ＭＰａとすることが好ましく、２００〜１０００ＭＰａとすることがより好ましく、５００〜１０００ＭＰａとすることが更に好ましい。
【００４１】
続いて、予備成形体に水を含浸させる。水には、本発明の目的を損なわない範囲で添加剤が含まれていてもよく、中性の他、酸性またはアルカリ性を示していてもよい。水の添加は大気圧化で行うことができるが、真空または減圧下で行ってもよい。真空または減圧下で行うことにより、水を均質に短時間で行き渡らせることができる。予備成形体の厚みがある場合に特に有効である。
【００４２】
水の添加量は予備成形体の隙間を埋める分量があればよく、予備成形体の相対密度により最適値が変わり得る。物質移動の促進は、次のステップの低温焼結のプロセス温度によっても促すことができるので、プロセス温度によっても水の添加量の最適値は変わり得る。水は蛍光部材の緻密化を達成するために必要な量を上限とすればよい。例えば、予備成形体を１００質量％としたときに、水の添加量は例えば１〜２０質量％とすることができる。
【００４３】
予備成形体に水を含浸させた後、加圧下で低温焼結を行って焼結体を得る。水の含浸により予備成形体中の酸化マグネシウムのマグネシウムイオンが溶解し、加圧下で液相を介してマグネシウムイオンの物質移動を促し、水酸化マグネシウムもしくは酸化マグネシウムとして析出される。その結果、蛍光部材の緻密化を達成できる。このため、液相を介して物質移動を促すのに充分な圧力が必要である。最大圧力は緻密化を充分に行う観点から、２００〜１５００ＭＰａとすることが好ましく、３００〜１２００ＭＰａとすることがより好ましく、５００〜１０００ＭＰａとすることが更に好ましい。２００〜１５００ＭＰａとすることにより、高温焼成なしにマトリックス部を構成する粒子の液相への溶解析出の促進と、塑性変形とに起因する高密度化を促進できる。圧力を加える手段としては、公知の方法を適用できる。静水圧による加圧は、等方的に加圧できることから特に好適である。加圧時間は、緻密化に寄与する化学反応のメカニズムや圧力によって異なるが、１〜６０ｍｉｎが好ましい。
【００４４】
室温で行う場合、予備成形体に水を含浸させた後に真空パックに袋詰めを行い、冷間静水圧加圧装置を用いて、例えば、圧力１０００ＭＰａで６０分間、１回または複数回、ＣＩＰ成形することにより焼結体を得る方法が例示できる。また、加温する場合には、ＷＩＰ加温等方圧加圧加工（Warm Isostatic Pressing、WIP）装置を用いて成形することができる。
【００４５】
熱伝導性の観点からは、酸化マグネシウムと水酸化マグネシウムの比率は、前者が多い方が好ましく、蛍光部材の緻密化の観点からは水を多く添加して酸化マグネシウムと水の反応により水酸化マグネシウムを生成することが好ましい。蛍光部材の緻密化は加温により促すことができるので、２５０℃以下の温度で高温プロセスを行って緻密化を促進させてもよい。省エネルギー化および装置の簡便性の観点からは、室温で低温焼結を行うことが望ましい。
【００４６】
なお、上記製造方法は一例であって、種々の製造方法により本実施形態の蛍光部材を製造できる。例えば、蛍光体粒子、少なくとも酸化マグネシウムを含む原料粉体および氷の粒の混合物を得、これを氷点下で予備成形後に上記低温焼結を行うことにより、または予備成形を行わずに上記低温焼結を行うことにより、蛍光部材を得てもよい。また、凍結乾燥法と低温焼結を組み合わせて蛍光部材を得ることもできる。具体的には、蛍光体粒子、少なくとも酸化マグネシウムを含む原料粉体、および水と水より昇華点が低い溶剤（メタノール等）の混合物を得、これを凍結乾燥法により、スプレーで噴霧して液滴を形成し、水を残しつつ溶剤を除去した造粒体を得、これを上記低温焼結することにより蛍光部材を得る方法が例示できる。
【００４７】
蛍光部材の相対密度は発光効率を効果的に高める観点からは８５％以上とすることが好ましい。ここで、相対密度とは、ＪＩＳ  Ｚ  ２５０１：２０００に準拠のアルキメデス法に則って測定される蛍光部材の密度を、マトリックス成分（蛍光体粒子を含まない）の原料粉体の真密度で割ることにより得られる値（質量比）を指すものとする。蛍光部材の相対密度のより好ましい範囲は８８％以上であり、更に好ましくは９０％以上である。
【００４８】
本実施形態によれば、液相を介して固体中の物質移動を促す固液反応の促進によって高温焼成なしに高度に緻密化した、蛍光体粒子含有の蛍光部材を提供できる。緻密化により、気孔を低減させ、透光性に優れた蛍光部材を提供できる。しかも、酸化マグネシウムをマトリックス成分として用いることにより高熱伝導性を実現できる。更に、２５０℃を超える高温焼成を必須としないので、多様な蛍光体粒子を用いることが可能となる。その結果、高温焼成による蛍光体粒子の劣化や変質、マトリックス部との不本意な反応といった従来の課題を根本的に解決し、より自由度の高い材料設計が可能となる。その結果、高品質な蛍光部材を提供することができる。そして、高熱伝導性と蛍光性を兼備した蛍光部材を提供できる。本実施形態の蛍光部材は、高出力ＬＥＤ等のみならず、様々な部材への応用展開が期待できる。
【００４９】
［発光装置］
本実施形態の発光装置は、第一光を発光する半導体発光素子と、この半導体発光素子の出射光側に設置され、第一光が励起光となり第二光を発光する本実施形態の蛍光部材を具備する。発光装置において、半導体発光素子および蛍光部材は、それぞれ独立に少なくとも一つ又は複数含まれている。
【００５０】
図１に、本実施形態に係る発光装置の一例である白色ＬＥＤの模式図を示す。白色ＬＥＤ１０は、基板１上に一次光源として青色ＬＥＤ２が設けられ、この青色ＬＥＤ２の出射光路の少なくとも一部に蛍光部材５が設置されている。青色ＬＥＤ２の形状に応じて蛍光部材５を任意の形状に形成すればよい。青色ＬＥＤ２の出射光の一部は、蛍光部材５のマトリックス３に分散せしめられた蛍光体粒子４、例えば黄色蛍光体粒子を励起し、黄色の光を発光する。また、青色ＬＥＤ２のうち、蛍光部材中の蛍光体粒子の励起に寄与しなかった光は蛍光部材５を透過して、青色光として白色ＬＥＤ１０から出射される。複数の出射光が混ざり合って、白色ＬＥＤ１０から白色光が作り出される。
【００５１】
なお、図１の例は一例であり、青色ＬＥＤに代えて、又は併用して赤色ＬＥＤまたは／および緑色ＬＥＤを用い、白色光の色味の品質を高めるために蛍光部材を用いてもよい。また、黄色蛍光体粒子は一例であり、黄色蛍光体粒子に代えて、又は併用して赤色蛍光体粒子または／および緑色蛍光体粒子を用いることができる。無論、その他の色の蛍光体粒子を用いてもよい。更に、ＬＥＤに代えてレーザーダイオード等の半導体発光素子を用いてもよいことは言うまでもない。
【００５２】
白色ＬＥＤ１０の場合には、青色ＬＥＤ２の青色光が蛍光部材５を透過する光量、蛍光部材５の蛍光体粒子が青色光を吸収して別の波長の光（緑色光、赤色光等）を発光する光量を最適化するために、蛍光部材５の厚みおよび蛍光部材５中の蛍光体粒子の濃度を適宜設計する。青色ＬＥＤからの励起光は、例えば、波長３００ｎｍ〜５００ｎｍの光（紫外領域の光から青色領域の光）である。
【００５３】
図１の白色ＬＥＤ１０の蛍光部材５に代えて、図２に示すように、第一蛍光部材２１と第二蛍光部材２２からなる蛍光部材２０を用いてなる白色ＬＥＤ１０ａを用いてもよい。第一蛍光部材２１は、第一マトリックス１１中に、青色ＬＥＤ２からの第一光を吸収して発光する第一蛍光体粒子１２が含有されている。一方、第二蛍光部材２２は、第二マトリックス１３中に第一蛍光部材２１から発光された光を吸収して、更に長波長光を発光する第二蛍光体粒子１４が含有されている。第一蛍光部材２１と第二蛍光部材２２が接合された蛍光部材２０を用いることにより、蛍光部材２０の発光光の一部を第二の励起光として、更に長波長の光を出射させることができる。このような構成により、白色の色味を調整することも可能である。
【００５４】
≪実施例≫
以下、本発明を実施例によりさらに詳細に説明する。但し、本発明は、以下の実施例に限定されるものではない。
【００５５】
［実験例Ａ］（マトリックス部の緻密化）
原料のＭｇＯ粉体としてＤＩＳＰＥＲＭＡＧ（登録商標）ＴＮ−１（平均粒子径０．５７μｍ、タテホ化学工業株式会社製）、およびＰＵＲＥＭＡＧ（登録商標）ＦＮＭ−Ｇ（平均粒子径０．５４μｍ、タテホ化学工業株式会社製）を質量比が７：３になるように秤量し、ミキサー混合することによりマトリックス粉体の混合物を得た。直径１５ｍｍの円筒形状のステンレス製金型にこのマトリックス粉体の混合物１ｇを金型に充填し、５０ＭＰａで３０ｓｅｃの条件で一軸加圧成形機（商品名：Hydraulic Shop Press、Woodward Fab製）により一次成形することによりプレ成形体を得た。
【００５６】
次いで、室温下、１０００ＭＰａで１ｍｉｎの条件で静水圧を印加し、予備成形体を得た。予備成形体の相対密度は６５％であった。予備成形体に減圧下（−０．０５ＭＰａ）で水を１０質量％含浸させた。その後、室温下、冷間静水圧加圧装置（商品名：Ｄｒ.ＣＨＥＦ、株式会社神戸製鋼所製）を用いて、１０００ＭＰａで６０ｍｉｎの条件で静水圧を印加し、低温焼結を行うことにより円柱状の焼結体を得た。相対密度は９６％であった。
【００５７】
［比較例１］
予備成形体に、水を含浸させる工程を行わなかった以外は、実験例Ａと同様の方法により焼結体を得た。予備成形体の相対密度は６６％であり、この焼結体の相対密度は６６％であった。
【００５８】
［実施例１ａ］
実験例Ａのマトリックス粉体の混合物に、更に蛍光体粒子として赤色蛍光体（株式会社サイアロン、ＣＡＳＮ）を添加した。原料粉体と蛍光体粒子の体積比が９９：１になるように乳鉢で充分に混合し、蛍光体粒子含有混合物を得た。この蛍光体粒子含有混合物１ｇを実験例Ａと同様に金型に充填し、実験例Ａと同様の条件で予備成形体を形成し、続いて焼結体である蛍光部材を得た。予備成形体の相対密度は６５％であり、蛍光部材の相対密度は９２％であった。
【００５９】
［実施例１ｂ］
マトリックス：蛍光体粒子の体積比が９：１になるように変更した以外は、実施例１ａと同様の方法により実施例１ｂに係る蛍光部材を得た。予備成形体の相対密度は６５％であり、蛍光部材の相対密度は８８％であった。
【００６０】
［実施例１ｃ］
マトリックス：蛍光体粒子の体積比が８：２になるように変更した以外は、実施例１ａと同様の方法により実施例１ｃに係る蛍光部材を得た。
【００６１】
［比較例２］
予備成形体に、水を含浸させる工程および低温焼結工程を行う代わりに、１３００℃で、１時間大気中で焼結を行った以外の工程は実施例１ｂと同様として比較例２に係る蛍光部材を得た。予備成形体の相対密度は６６％であり、この蛍光部材の相対密度は６９％であった。
【００６２】
［実施例２ｂ］
実験例Ａの混合物に、蛍光体粒子として橙色蛍光体（株式会社サイアロン、α−ＳｉＡｌＯＮ）を、マトリックス：蛍光体粒子の体積比が９：１になるように乳鉢で混合し、蛍光体粒子含有の混合物を得た。この混合物１ｇを実験例Ａと同様に金型に充填し、実験例Ａと同様の条件で予備成形体を形成し、続いて焼結体である蛍光部材を得た。予備成形体の相対密度は６７％であり、蛍光部材の相対密度は９２％であった。
【００６３】
［実施例２ａ、２ｃ］
マトリックス：蛍光体粒子の体積比を表１に示す数値に変更した以外は、実施例２ｂと同様の方法により実施例２ａ、２ｃに係る蛍光部材を得た。
【００６４】
［実施例３ａ］
実験例Ａの混合物に、蛍光体粒子として緑色蛍光体（株式会社サイアロン、β−ＳｉＡｌＯＮ）を、マトリックス：蛍光体粒子の体積比が９９：１になるように乳鉢で混合し、蛍光体粒子含有の混合物を得た。この混合物１ｇを実験例Ａと同様に金型に充填し、実験例Ａと同様の条件で予備成形体を形成し、続いて焼結体である蛍光部材を得た。
【００６５】
［実施例３ｂ、３ｃ］
マトリックス：蛍光体粒子の体積比を表１に示す数値に変更した以外は、実施例３ａと同様の方法により実施例３ｂ、３ｃに係る蛍光部材を得た。
【００６６】
［実験例Ｂ］（マトリックス部の緻密化）
原料のＭｇＯ粉体として宇部マテリアルズ株式会社製ＲＦ−１０ＣＳ（平均粒子径４〜１０μｍ）および５００Ａ（平均粒子径４５〜６０ｎｍ）を質量比が７：３になるように秤量し、ミキサーで充分に混合することによりマトリックス粉体の混合物を得た。金型にこのマトリックス粉体の混合物１ｇを充填し、実験例Ａと同様の方法によりプレ成形体を得た。次いで、内部構造の均質化のために、室温下、２００ＭＰａで１ｍｉｎの条件で静水圧を印加し、予備成形体を得た。予備成形体の相対密度は６７％であった。予備成形体に、実験例Ａと同様の方法により、水を１０質量％含浸させた。その後、実験例Ａと同様の方法により円柱状の焼結体を得た。実験例Ｂの焼結体の相対密度は９１％であった。
【００６７】
［実施例４ａ］
実験例Ｂの混合物に、更に蛍光体粒子として赤色蛍光体（株式会社サイアロン、ＣＡＳＮ）を添加した。原料粉体と蛍光体粒子の体積比が９９：１になるように乳鉢で充分に混合し、蛍光体粒子含有の混合物を得た。この蛍光体粒子含有混合物１ｇを実験例Ｂと同様に金型に充填し、実験例Ｂと同様の方法により予備成形体および焼結体である蛍光部材を得た。予備成形体の相対密度は６６％であり、蛍光部材の相対密度は８７％であった。
【００６８】
［実施例４ｂ］
マトリックス：蛍光体粒子の体積比が９：１になるように変更した以外は、実施例４ａと同様の材料および方法により実施例４ｂに係る蛍光部材を得た。予備成形体の相対密度は６７％であり、蛍光部材の相対密度は８８％であった。
【００６９】
［実験例Ｃ］（マトリックス部の緻密化）
原料のＭｇＯ粉体として宇部マテリアルズ株式会社製ＲＦ−１０ＣＳ（平均粒子径４〜１０μｍ）およびＤＩＳＰＥＲＭＡＧ（登録商標）ＴＮ−１（平均粒子径０．５７μｍ、タテホ化学工業株式会社製）を質量比が５：５になるように秤量し、ミキサーで充分に混合することによりマトリックス粉体の混合物を得た。金型にこのマトリックス粉体の混合物１ｇを充填し、実験例Ａと同様の方法によりプレ成形体を得た。次いで、内部構造の均質化のために、室温下、１０００ＭＰａで１ｍｉｎの条件で静水圧を印加し、予備成形体を得た。予備成形体の相対密度は７３％であった。予備成形体に、実験例Ａと同様の方法により、水を１０質量％含浸させた。その後、実験例Ａと同様の方法により円柱状の焼結体を得た。
【００７０】
［実施例５ａ］
実験例Ｃの混合物に、更に蛍光体粒子として赤色蛍光体（株式会社サイアロン、ＣＡＳＮ）を添加した。原料粉体と蛍光体粒子の体積比が９：１になるように乳鉢で充分に混合し、蛍光体粒子含有の混合物を得た。この蛍光体粒子含有混合物１ｇを実験例Ｃと同様に金型に充填し、実験例Ｃと同様の方法により予備成形体および焼結体である蛍光部材を得た。
【００７１】
［実験例Ｄ］（マトリックス部の緻密化）
原料のＭｇＯ粉体として宇部マテリアルズ株式会社製５００Ａ（平均粒子径４５〜６０ｎｍ）１ｇを金型に充填し、実験例Ａと同様の方法によりプレ成形体を得た。次いで、内部構造の均質化のために、室温下、２００ＭＰａで１ｍｉｎの条件で静水圧を印加し、予備成形体を得た。予備成形体の相対密度は４９％であった。予備成形体に、実験例Ａと同様の方法により、水を１０質量％含浸させた。その後、実験例Ａと同様の方法により円柱状の焼結体を得た。実験例Ｄの焼結体の相対密度は８５％であった。
【００７２】
［実施例６ａ］
実験例Ｄの混合物に、更に蛍光体粒子として赤色蛍光体（株式会社サイアロン、ＣＡＳＮ）を添加した。原料粉体と蛍光体粒子の体積比が９９：１になるように乳鉢で充分に混合し、蛍光体粒子含有の混合物を得た。この蛍光体粒子含有混合物１ｇを実験例Ｄと同様に金型に充填し、実験例Ｄと同様の方法により予備成形体および焼結体である蛍光部材を得た。予備成形体の相対密度は４７％であり、蛍光部材の相対密度は８０％であった。
【００７３】
［実施例６ｂ］        
マトリックス：蛍光体粒子の体積比が９：１になるように変更した以外は、実施例６ａと同様の材料および方法により実施例６ｂに係る蛍光部材を得た。予備成形体の相対密度は５０％であり、蛍光部材の相対密度は８４％であった。
【００７４】
（比較例３）
実施例１ａのマトリックスの原料粉体、即ち、ＭｇＯ粉体の代わりにマトリックスとしてエポキシ樹脂を用いた。このエポキシ樹脂に、実施例１ａと同じ蛍光体粒子を同実施例と同量（蛍光体粒子の含有量を蛍光体粒子含有混合物合計に対して１ｖｏｌ％となる量）配合して充分に混合することにより蛍光体粒子含有混合物を得、溶融混練により実施例１ａと同一形状の比較例３の蛍光部材を得た。
【００７５】
（比較例４）
実施例１ｂのマトリックスの原料粉体、即ち、ＭｇＯ粉体の代わりにマトリックスとしてエポキシ樹脂を用いた。このエポキシ樹脂に、実施例１ｂと同じ蛍光体粒子を同実施例と同量配合し、比較例３と同様の方法により実施例１ｂと同一形状の比較例４の蛍光部材を得た。
【００７６】
（ＳＥＭ像）
実験例Ａの予備成形体、実験例Ａと比較例１の焼結体（蛍光体粒子不含以外は実施例の蛍光部材と同じ焼結体）の観察面を鏡面研磨し、プラズマエッチングして結晶粒子を明瞭にして走査型電子顕微鏡（ＳＥＭ）観察用のサンプルを作製し、破面を走査型電子顕微鏡（ＳＥＭ、商品名：ＪＳＭ−６３９０ＬＶ、日本電子社製）で観察した。図３Ａに予備成形体のＳＥＭ像を、図３Ｂに実験例Ａの低温焼結工程後の焼結体のＳＥＭ像を、図３Ｃに比較例１（水の含浸工程を行わなかった低温焼結工程後の焼結体）のＳＥＭ像を示す。
【００７７】
水の含浸工程を行わなかった図３ＣのＳＥＭ像は、予備成形体の図３Ａと同等の構造体であり、低温焼結による微構造変化を確認できなかった。また、前述したように、予備成形体の相対密度６５％に対し、水の含浸を行わない比較例１のサンプルにおいては相対密度が６６％であり、ほぼ変化しないことを確認した。一方、水の含浸工程を含めた実験例Ａの焼結体は相対密度が９６％であり、図３Ｂに示すように、予備成形体の構造がより緻密化していることを確認した。また、粒成長は確認されなかった。
【００７８】
図４に実施例１ｂの蛍光部材のＳＥＭ像を示す。蛍光体微粒子を１０ｖｏｌ％含有した混合物を用いて形成することにより、実験例Ａの焼結体（蛍光体粒子不含以外は実施例１ｂの蛍光部材と同じ条件で作製したサンプル）よりも相対密度の低下が見られるものの、実施例１ｂの蛍光部材は、目視上、実験例Ａと同等の緻密な焼結体が得られることを確認した。
【００７９】
（Ｘ線構造解析）
実験例Ａの焼結体をＸ線構造解析した結果を図５に示す。Ｘ線構造解析のサンプルに対し、試料水平型多目的Ｘ線回折装置Ultima ＩＶ（株）リガク社製）を用いて、２θ／θモードで測定を行った。図５に示すように、実験例Ａは、酸化マグネシウムの特有のピーク（図５中の該当ピークを黒塗三角のマークで表示）と、水酸化マグネシウムの特有のピーク（図５中の該当ピークを黒塗四角のマークで表示）が確認され、酸化マグネシウムおよび水酸化マグネシウムが含まれることを確認した。
【００８０】
（発光スペクトルの測定）
実施例１ａの蛍光部材について、発光スペクトルの測定を行った結果を図６に示す。測定は、量子効率測定システムＱＥ−２０００（大塚電子株式会社製）を用い、反射モードで、４５５ｎｍ励起光とし、５００ｎｍ〜８００ｎｍの発光スペクトルの測定を行った。同図には、実施例１ａの予備成形体の発光スペクトルおよび比較例２の蛍光部材の発光スペクトルも合わせて示す。図６の予備成形体の発光スペクトルに対し、実施例１ａの蛍光部材は予備成形体と同じ、すなわち、添加した赤色蛍光体と同じ発光スペクトルが得られ、発光強度が増加することを確認した。ＣＡＳＮを用いた他の実施例に係る蛍光部材についても同様の発光スペクトルが得られた。一方、比較例２の蛍光部材では発光スペクトルが確認できず、蛍光体粒子が失活していることを確認した。また、実施例２ｂの蛍光部材の発光スペクトルを図７に、実施例３ｂの蛍光部材の発光スペクトルを図８に示す。測定は、上記と同様の方法で行った。これらの図には、添加した蛍光体の発光スペクトルを併せて示す。各蛍光体の発光スペクトルに対し、実施例２ｂ、３ｂの蛍光部材はそれぞれ同じ発光スペクトルが得られることを確認した。
【００８１】
（走査透過電子顕微鏡−エネルギー分散型X線分析（ＳＴＥＭ−ＥＤＸ））
実施例１ｂの蛍光部材の断面の構造観察のため、低温焼結後のバルク状試料を小片状に切り出して、イオンミリング装置（Gatan製  Model 691 PIPS）で薄片化することにより測定試料を作製した。そして、ＥＤＸ付き走査透過電子顕微鏡（多機能分析透過電子顕微鏡  JEOL製  JEM-F200）を用いて断面の電子顕微鏡観察を行い、酸素マッピング処理を行った。図９にＴＥＭ像を、図１０に酸素マッピングの結果を示す。図９において、ＭｇＯ粒子間の粒界には空隙が存在し、空隙中には針状や板状の粒子が多く見られた。また、図１０のＥＤＸ面分析からは、これらの粒界相はＭｇＯ粒子よりも酸素の比率が高いことが理解された。これらの図より、ＭｇＯ粒子間の隙間にＭｇ（ＯＨ）２が充填されていることが確認された。
【００８２】
各実験例、各実施例および各比較例の相対密度、平均粒子径、量子効率および熱伝導率の結果を表１に示す。相対密度は、ＪＩＳ  Ｚ  ２５０１：２０００に準拠のアルキメデス法に則って測定される蛍光部材の密度を、マトリックス成分（蛍光体粒子を含まない）の原料粉体の真密度で割ることにより得られる。蛍光部材中の酸化マグネシウムの平均粒子径はＩＳＯ１３３８３−１：２０１２インターセプト法により求めた。量子効率は、量子効率測定システムＱＥ−２０００（大塚電子株式会社製）を用いて、反射モードにて、励起波長４５５ｎｍに対する量子効率を求めた。熱伝導率は、レーザフラッシュ法熱定数測定装置   TC-9000（アドバンス理工（株）社製）を用いて、ＪＩＳ  Ｒ  １６１１に則って各サンプルの熱伝導率を求めた。
【００８３】
【表１】
0006927509.tif 000002
【００８４】
本実施例１ａの内部量子効率が６４％であるのに対し、比較例３の内部量子効率は５２％であった。また、本実施例１ｂの内部量子効率が８６％であるのに対し、比較例４の内部量子効率は８１％であった。これらの一例に示すように、本実施例においても従来と同等またはそれ以上の量子効率が得られることを確認した。
また、比較例３、４の熱伝導率をＩＳＯ  ２２００７−４に則って求めたところ、いずれも０．１Ｗ／（ｍ・Ｋ）であった。
【００８５】
この出願は、２０１９年７月２２日に出願された日本出願特願２０１９−１３４８６８を基礎とする優先権を主張し、その開示の全てをここに取り込む。
【産業上の利用可能性】
【００８６】
本発明に係る蛍光部材は、白色ＬＥＤ、高出力ＬＥＤ等の発光装置の部材としての利用の他、高熱伝導性および蛍光性を兼ね備えることから、蛍光表示管（ＶＦＤ）、ＰＤＰ等のディスプレイをはじめとする部材と組み合わせて種々の用途に応用展開することができる。また、波長変換用の蛍光部材以外の用途、例えば、応力発光素子、電子線照射発光素子、熱ルミネッセンス発光素子等に適用することも可能である。
【符号の説明】
【００８７】
１      基板
２      青色ＬＥＤ
３      マトリックス
４      蛍光体粒子
５      蛍光部材
１０    白色ＬＥＤ
１１    第一マトリックス
１２    第一蛍光体粒子
１３    第二マトリックス
１４    第二蛍光体粒子
２１    第一蛍光部材
２２    第二蛍光部材
【図１】
0006927509.tif 000003
【図２】
0006927509.tif 000004
【図３Ａ】
0006927509.tif 000005
【図３Ｂ】
0006927509.tif 000006
【図３Ｃ】
0006927509.tif 000007
【図４】
0006927509.tif 000008
【図５】
0006927509.tif 000009
【図６】
0006927509.tif 000010
【図７】
0006927509.tif 000011
【図８】
0006927509.tif 000012
【図９】
0006927509.tif 000013
【図１０】
0006927509.tif 000014